(57)【要約】【課題】オーステナイト系ステンレス鋼やニッケル基合金などの高耐食性材料に対し、高効率、高信頼性を有し、かつ溶融部近傍の粒径粗大化や偏析などの変質を抑制できる接合方法を提供する。【解決手段】Ｖ形状の開先１２を有し、高耐食性材料を用いた被溶接板材の母材１０の内部から表面まで第一の溶接としてＴＩＧ溶接を施して溶融金属１４を形成した後、溶接金属１４の上に第二の溶接としてレーザ溶接を施す。【選択図】図１
2011161459.tif 000002
【特許請求の範囲】
【請求項１】
所定の形状の開先を有し、高耐食性材料を用いた被溶接板材に、第一の溶接を行った後、さらに第二の溶接を行う溶接方法であって、前記第一の溶接及び前記第二の溶接の一方が通常入熱による溶接であり、他方が低入熱による溶接であることを特徴とする高耐食性材料の溶接方法。
【請求項２】
前記第一の溶接は通常入熱による溶接であって、前記被溶接板材の内部から表面まで前記通常入熱による溶接を施した後、前記第二の溶接として低入熱による溶接を前記表面の上に施したことを特徴とする請求項１記載の高耐食性材料の溶接方法。
【請求項３】
前記第一の溶接は低入熱による溶接であって、前記被溶接板材の開先面に低入熱による溶接により肉盛溶接を施した後、前記第二の溶接として通常入熱による溶接を用いて前記被溶接板材を接合することを特徴とする請求項１記載の高耐食性材料の溶接方法。
【請求項４】
前記低入熱による溶接は、レーザ溶接、パルスＴＩＧ溶接、及びＣＭＴ溶接からなる群から選ばれたいずれかの溶接方法であることを特徴とする請求項１乃至３のいずれか１項記載の高耐食性材料の溶接方法。
【請求項５】
前記通常入熱による溶接は、被覆アーク溶接、半自動アーク溶接、ＴＩＧ溶接、ＭＩＧ溶接、ＭＡＧ溶接、及び炭酸ガスアーク溶接からなる群から選ばれたいずれかの溶接方法であることを特徴とする請求項１乃至３のいずれか１項記載の高耐食性材料の溶接方法。
【請求項６】
前記高耐食性材料は、ステンレス鋼又はニッケル基合金であることを特徴とする請求項１乃至５のいずれか１項記載の高耐食性材料の溶接方法。
【請求項７】
前記ステンレス鋼又はニッケル基合金は、結晶粒の微細化、結晶粒界の偏析を利用した粒界クロム濃度の向上、結晶粒界への炭化物または金属間化合物の析出、の少なくとも１つの手法を用いて耐食性を向上させたものであることを特徴とする請求項６記載の高耐食性材料の溶接方法。
【発明の詳細な説明】
【技術分野】
【０００１】
本発明は、原子力発電プラント等のプラントの構造物などに適用し得るオーステナイト系ステンレス鋼やニッケル基合金などの高耐食性材料の溶接方法に関する。
【背景技術】
【０００２】
原子力発電プラントにおける一部の構造物は高温冷却水中で用いられるため、高耐食性材料、例えばオーステナイト系ステンレス鋼やニッケル基合金などを溶接して形成される。
【０００３】
このような構造物において、腐食に関連する損傷は、溶接部近傍で発生する場合が多い。これは、溶接部近傍では溶接の熱による材料の変質や、引張の残留応力が発生し、損傷が生じやすくなるためである。従って、溶接時には、材料の損傷を抑制する上で入熱をできるだけ低くするのが望ましい。
【０００４】
従来、金属同士を接合するには、アーク溶接が用いられている。
【０００５】
アーク溶接には、被覆アーク溶接、半自動アーク溶接、ＴＩＧ（Tungsten Inert Gas)溶接、ＭＩＧ(Metal Inert Gas)溶接、ＭＡＧ(Metal Active Gas)溶接、炭酸ガスアーク溶接などがある。
【０００６】
これらは、いずれも放電現象を利用して母材および溶加材（無しの場合もある）を高熱で溶融させて接合するものであるが、溶融金属の周辺の母材部までも高熱に曝される。溶接に必要な入熱量は板圧や材質によっても異なるが、ステンレス鋼やニッケル基合金に対するアーク溶接では、通常約４０００Ｊ／ｃｍ以上となる。
【０００７】
これに対して、比較的低い入熱量で接合する溶接方法として、レーザ溶接、パルスＴＩＧ溶接、ＣＭＴ（Cold Metal Transfer)溶接などが挙げられる。
【０００８】
レーザ溶接は、レーザ光を熱源とし、主として金属に集光した状態で照射し、金属を局部的に溶融・凝固させることによって接合する方法のことである。このレーザ溶接では、高いエネルギー密度が得られるため、微小部分を溶融させ全体の入熱量を低く抑えることができる。
【０００９】
パルスＴＩＧ溶接は、溶接電流を一定周期でパルス状に変化させ、パルス電流が流れている時間に母材を溶融させ、ベース電流が流れている時間にはその溶融池を冷却凝固させて、周期的にできる溶融スポットを重ね合せながら溶接する方法である。このパルスＴＩＧ溶接法では、通常のＴＩＧ溶接に比べて入熱量を低くすることが可能となる。
【００１０】
ＣＭＴ溶接は、従来のＭＩＧまたはＭＡＧ溶接において、アーク発生時にはワイヤーを溶融プ−ルに向かって前進させ、ワイヤーが溶融プ−ルに浸ってアークが消えるとワイヤーを引き戻す動作を行って溶接する方法であり、比較的低温での溶接を可能としている。
【００１１】
また、ステンレス鋼やニッケル基材料の耐食性を改善すべく、結晶粒微細化材や粒界組成を制御した材料が開発されている。ただし、これらの材料は、加工および熱処理等によって粒径や粒界組成を制御しているため、高温に加熱すると、結晶粒が成長したり粒界組成が変化したりして、向上した材料特性が失われる可能性がある。従って、これらの材料についてはできるだけ、材料特性が失われない接合方法もしくは条件を見出す必要があった。
【００１２】
この結晶粒微細化材については、原子炉制御棒のシース材などへ適用することが提案されており、低入熱かつ溶接速度が速い溶接手法としてレーザ溶接の適用が示されている（特許文献1参照）。
【００１３】
しかしながら、レーザ溶接はシース材のような薄板の突合せ溶接には適しているが、板厚が厚くなればなるほど、高出力のレーザ発振器が必要となり、溶融部の品質を安定的に維持するのが難しくなる。従って、原子力発電プラントの構造物のような厚板材に活用するのは難しい。
【００１４】
一方、ＴＩＧ溶接時において溶融金属の表面にレーザをパルス状に照射して熱および衝撃を加えることにより、耐応力腐食割れに優れた溶接方法を提供することが開示されている（特許文献２参照）。
【００１５】
しかしながら、この溶接方法では、ＴＩＧ溶接とレーザ照射を同時に行っているため、全体の入熱量を低く抑えることができず、溶融部境界近傍の母材の粒成長を抑制することはできない。
【先行技術文献】
【特許文献】
【００１６】
【特許文献１】特開２００８−２０９１５８号公報（［請求項１］、［請求項６］）
【特許文献２】特開２００８−５５４６１号公報（［請求項４］、段落［００１８］、［００２２］）
【発明の概要】
【発明が解決しようとする課題】
【００１７】
入熱量が高い通常のアーク溶接では、厚板や様々な形状の構造物に対して、効率的に強度信頼性の高い接合を形成することができるが、溶接の熱による材料の変質や、引張の残留応力が発生しやすくなる。
【００１８】
一方、レーザ溶接などの低入熱溶接では、溶接による構造物の製造効率が低下したり、溶接部の健全性が損なわれたりするおそれがある。
【００１９】
本発明は、上記課題に鑑みてなされたものであり、原子力発電プラントの構造物を構成する厚板材などに適用し得るオーステナイト系ステンレス鋼やニッケル基合金などの高耐食性材料に対し、高効率、高信頼性を有し、かつ溶融部近傍の粒径粗大化や偏析などの変質を抑制できる接合方法を提供することを目的とする。
【課題を解決するための手段】
【００２０】
上述の目的を達成するため、本発明の高耐食性材料の溶接方法は、所定の形状の開先を有し、高耐食性材料を用いた被溶接板材に、第一の溶接を行った後、さらに第二の溶接を行う溶接方法であって、前記第一の溶接及び前記第二の溶接の一方が通常入熱による溶接であり、他方が低入熱による溶接であることを特徴とする。
【発明の効果】
【００２１】
本発明によれば、原子力発電プラントの構造物を構成する厚板材などに適用し得るオーステナイト系ステンレス鋼やニッケル基合金などの高耐食性材料に対し、高効率、高信頼性を有し、かつ溶融部近傍の粒径粗大化や偏析などの変質を抑制できる溶接方法を提供できる。
【００２２】
このため、原子力発電プラント構造物などの製造効率を低下させず、また溶接健全性を損なうことなく、構造物材料の耐食性を維持することができる。
【図面の簡単な説明】
【００２３】
【図１】本発明に係る高耐食性材料の溶接方法の第１の実施の形態を説明する断面図であり、（ａ）は溶接前、（ｂ）は第一の溶接工程中、（ｃ）は第二の溶接工程中、（ｄ）は第二の溶接工程後の状態を示す断面図。
【図２】ステンレス鋼における入熱量と溶接熱影響部の結晶粒径の関係を示すグラフ。
【図３】ステンレス鋼における結晶粒径と腐食速度の関係を示すグラフ。
【図４】本発明に係る高耐食性材料の溶接方法の第２の実施の形態を説明する断面図であり、（ａ）は溶接前、（ｂ）は第一の溶接工程中、（ｃ）は第二の溶接工程中、（ｄ）は第二の溶接工程後の状態を示す断面図。
【図５】本発明に係る高耐食性材料の溶接方法の第３の実施の形態を説明する断面図であり、（ａ）は溶接前、（ｂ）は第一の溶接工程中、（ｃ）は第二の溶接工程中、（ｄ）は第二の溶接工程後の状態を示す断面図。
【図６】粒界からの距離とクロム濃度との関係を示すグラフ。
【図７】中性子照射量と粒界クロム濃度との関係を示すグラフ。
【図８】本発明に係る高耐食性材料の溶接方法の第４の実施の形態を説明する断面図であり、（ａ）は第一の溶接工程中、（ｂ）は第二の溶接工程中、（ｃ）は第二の溶接工程後の状態を示す断面図。
【図９】被溶接板材の開先形状を示す模式図であり、（ａ）はレ形(single bevel)、（ｂ）はＫ形(double bevel)、（ｃ）はＵ形(single U)、（ｄ）はＨ形(double U)、（ｅ）はＸ形(double V)、（ｆ）はＪ形(single J)、（ｇ）は両面Ｊ形(double J)を示す模式図。
【発明を実施するための形態】
【００２４】
本発明に係る高耐食性材料の溶接方法は、第一の溶接と第二の溶接を順に行うが、第一の溶接として通常入熱の溶接を行った場合は、第二の溶接として低入熱の溶接を行い、第一の溶接として低入熱の溶接を行った場合は、第二の溶接として通常入熱の溶接を行うことを特徴とする。
【００２５】
ここで、通常入熱の溶接方法としては、被覆アーク溶接、半自動アーク溶接、ＴＩＧ溶接、ＭＩＧ溶接、ＭＡＧ溶接、炭酸ガスアーク溶接などが挙げられる。
【００２６】
一方、低入熱の溶接としては、レーザ溶接、パルスＴＩＧ溶接、ＣＭＴ溶接などが挙げられる。
【００２７】
以下、本発明に係る高耐食性材料の溶接方法の実施の形態について、図面を参照して詳しく説明する。
【００２８】
［第１の実施の形態］
（第一の溶接：ＴＩＧ溶接、第二の溶接：レーザ溶接）
図１に基づき、第１の実施の形態における手順を説明する。
【００２９】
本実施の形態の溶接方法では、先ず、被溶接板材として突合せ溶接位置に裏板２３が当てられたＶ形の開先１２を有する例えば結晶粒を平均３０μｍ以下の結晶粒微細化ステンレス鋼製の母材１０を用意する（図１（ａ））。
【００３０】
この母材１０に対して、第一の溶接として、ＴＩＧ溶接装置２０を用いてＴＩＧ溶接を行う（図１（ｂ））。
【００３１】
ＴＩＧ溶接装置２０は、溶接電源２１とＴＩＧ溶接トーチ２２で構成されている。
【００３２】
ＴＩＧ溶接は、溶加棒１３及びＴＩＧ溶接トーチ２２を用いて行う。溶加棒１３は、母材１０と同じ成分の材料又は母材１０（Ｃｒ濃度１７〜２５質量％）よりＣｒ濃度を１０質量％以上高めたものを使用することが好ましい。
【００３３】
ＴＩＧ溶接は、溶接金属１４が母材１０表面よりもやや低い位置に達するまで行う。
【００３４】
ＴＩＧ溶接後は、第二の溶接として、レーザ溶接装置３０を用い、溶接金属１４上に入熱量を低くしたレーザ溶接を行う（図１（ｃ））。
【００３５】
レーザ溶接装置３０は、レーザ発振器３１、光路３２、集光系３３、アシストガス３４で構成されている。レーザ溶接により、ＴＩＧ溶接によって生じた溶接金属１４表面を全てレーザ溶接金属で覆うようにする。このレーザ溶接は、母材１０の表裏両面に対して行う。
【００３６】
これにより、溶接継手は、図１（ｄ）に示すように、溶接金属１４の表面がレーザ溶接金属１５で覆われ、かつ、板材内部に通常入熱のＴＩＧ溶接による熱影響部１６が形成されるとともに、板材表面に低入熱のレーザ溶接による熱影響部１７が形成されたものとなる。
【００３７】
図２に、ステンレス鋼における入熱量と溶接熱影響部の結晶粒径の関係の一例を示す。
【００３８】
これより、熱影響部では入熱量が大きいほど粒成長が起こり、結晶粒が大きくなる傾向があることが分かる。
【００３９】
また、図３に、ステンレス鋼における結晶粒径と腐食速度の関係の一例を示す。
【００４０】
腐食速度は環境によっても異なるが、この例では結晶粒径とともに著しく腐食速度が増加することが分かる。
【００４１】
本実施の形態の溶接方法では、板材内部のＴＩＧ溶接による熱影響部１６では比較的大きな粒成長を伴うが、板材表面のレーザ溶接による影響部１７では粒成長が抑制された、２重溶接構造を製作することが出来る。
【００４２】
このため、腐食環境に曝される構造体外表面では、レーザ溶接による影響部１７において、結晶粒の成長が抑制されるので、腐食損傷を抑制することが可能となる。
【００４３】
また、腐食損傷にかかわらない板厚内部は通常入熱のＴＩＧ溶接を行っているので、施工効率を向上させかつ強度信頼性も確保することができる。
【００４４】
［第２の実施の形態］
（第一の溶接：ＴＩＧ溶接、第二の溶接：パルスＴＩＧ溶接）
図４に基づき、第２の実施の形態における手順を説明する。
【００４５】
本実施の形態の溶接方法では、先ず、被溶接板材として突合せ溶接位置に裏板２３が当てられたＶ形の開先１２を有する結晶粒微細化ニッケル基合金製の母材１１を用意する（図４（ａ））。
【００４６】
この母材１１に対して、第一の溶接として第１の実施の形態と同様に、ＴＩＧ溶接装置２０を用いてＴＩＧ溶接を行う（図４（ｂ））。
【００４７】
ＴＩＧ溶接後は、第二の溶接として、パルスＴＩＧ溶接装置４０を用い、溶接金属１４上に入熱量を低くしたパルスＴＩＧ溶接を行う（図４（ｃ））。
【００４８】
パルスＴＩＧ溶接装置４０は、溶接電源４１とパルスＴＩＧ溶接トーチ４２で構成されている。パルスＴＩＧ溶接を行う箇所は、ＴＩＧ溶接によって生じた溶接金属１４表面と溶接金属１４に接する周辺母材部である。このパルスＴＩＧ溶接は、材料の表裏両面に対して行う。
【００４９】
これにより、溶接継手は、図４（ｄ）に示すように、溶接金属１４の表面がパルスＴＩＧ溶接金属１８で覆われ、かつ、板材内部に通常入熱による熱影響部１６が形成されるとともに、板材表面に低入熱による熱影響部１７が形成されたものとなる。
【００５０】
本実施の形態の溶接方法では、板材内部のＴＩＧ溶接による通常入熱の熱影響部１６では比較的大きな粒成長を伴うが、板材表面のパルスＴＩＧ溶接による低入熱の熱影響部１７では粒成長が抑制された、２重溶接構造を製作することが出来る。
【００５１】
このため、第１の実施の形態と同様に、腐食環境に曝される構造体外表面では、低入熱の影響部１７において、結晶粒の成長が抑制されるので、腐食損傷を抑制することが可能となる。
【００５２】
また、腐食損傷にかかわらない板厚内部は通常入熱のＴＩＧ溶接を行っているので、施工効率を向上させかつ強度信頼性も確保することができる。
【００５３】
［第３の実施の形態］
（第一の溶接：ＴＩＧ溶接、第二の溶接：ＣＭＴ溶接）
図５に基づき、第３の実施の形態における手順を説明する。
【００５４】
本実施の形態の溶接方法では、先ず、被溶接板材として突合せ溶接位置に裏板２３が当てられたＶ形の開先１２を有する結晶粒界組成制御ステンレス鋼製の母材１０’を用意する（図５（ａ））。
【００５５】
この母材１０’に対して、第一の溶接として第１の実施の形態と同様に、ＴＩＧ溶接装置２０を用いてＴＩＧ溶接を行う（図５（ｂ））。
【００５６】
ＴＩＧ溶接後は、第二の溶接として、ＣＭＴ溶接装置５０を用い、溶接金属１４上に入熱量を低くしたＣＭＴ溶接を行う（図５（ｃ））。
【００５７】
ＣＭＴ溶接装置５０は、溶接電源５１とＣＭＴ溶接トーチ５２で構成されている。ＣＭＴ溶接を行う箇所は、少なくとも、ＴＩＧ溶接によって生じた溶接金属１４に接する周辺母材部である。このＣＭＴ溶接は材料の表裏両面に対して行う。
【００５８】
これにより、溶接継手は、図５（ｄ）に示すように、溶接金属１４の表面端部がＣＭＴ溶接金属１９で覆われ、かつ、板材内部に通常入熱による熱影響部１６が形成されるとともに、板材表面に低入熱による熱影響部１７が形成されたものとなる。
【００５９】
本実施の形態の溶接方法では、板材内部のＴＩＧ溶接による通常入熱の熱影響部１６では比較的大きな粒成長を伴うが、板材表面のＣＭＴ溶接による低入熱の熱影響部１７では粒成長が抑制された、２重溶接構造を製作することが出来る。
【００６０】
また、本実施の形態に用いた結晶粒界組成制御材は、耐食性に効果のある元素であるクロムを偏析により粒界に濃縮させるか、またはクロム炭化物として析出させた材料であるが、これらの材料は溶接熱の影響によりその効果が低減するおそれがある。
【００６１】
図６に、このような粒界組成制御材における粒界からの距離とクロム濃度との関係を示す。
【００６２】
これより、粒界からの距離±１ｎｍの範囲で最大約５％のクロム濃縮を生じていることが分かる。
【００６３】
また、図７に、このような材料に対して中性子を照射した場合の照射量と粒界クロム濃度との関係を示す。なお、照射量単位である1dpa(displacements per atm)に相当する中性子照射量は７×１０２４ｎ／ｍ２としている。
【００６４】
図７により、照射量が増えるほど粒界クロム濃度は低下し、ある照射量に達すると照射誘起応力腐食割れ(ＩＡＳＣＣ: Irradiation Assisted Stress Corrosion Cracking)の限界クロム濃度に達し、ＩＡＳＣＣ感受性が発現する。
【００６５】
このため、予め粒界にクロムを濃縮させることにより、このＩＡＳＣＣ限界に達する時間を延ばし、中性子照射下における機器の損傷寿命を延伸できる。
【００６６】
本実施の形態では、ＩＡＳＣＣ環境に曝される構造体外表面では、入熱量を低くしたＣＭＴ溶接により結晶粒界のクロム濃縮の消滅が抑制されるので、ＩＡＳＣＣ発生寿命を延伸することが可能となる。
【００６７】
また、接合部近傍の材料表面における熱影響による偏析や結晶粒粗大化を抑制できるので、耐食性または耐応力腐食割れ性の劣化を防止することができる。
【００６８】
また、腐食損傷にかかわらない板厚内部は通常入熱のＴＩＧ溶接を行っているので、施工効率を向上させかつ強度信頼性も確保することができる。
【００６９】
［第４の実施の形態］
（第一の溶接：パルスＴＩＧ溶接バタリング、第二の溶接：ＴＩＧ溶接）
図８に基づき、第４の実施の形態における手順を説明する。
【００７０】
本実施の形態の溶接方法では、先ず、結晶粒微細化ステンレス鋼製の母材１０の開先面に対して、第一の溶接として、パルスＴＩＧ溶接装置４０を用いた肉盛り溶接（バタリング）を行う（図８（ａ））。
【００７１】
パルスＴＩＧ溶接装置４０は、溶接電源４１とパルスＴＩＧ溶接トーチ４２で構成されている。
【００７２】
この肉盛り溶接は、溶加棒１３及びＴＩＧ溶接トーチ４２を用いて行う。溶加棒１３は、母材１０と同じ成分の材料又は母材１０よりＣｒ濃度を１０％以上高めたものを使用することが好ましい。
【００７３】
バタリング後、接合のため第二の溶接として、第１の実施の形態と同様に、ＴＩＧ溶接装置２０を用いてＴＩＧ溶接を行う（図８（ｂ））。
【００７４】
本実施の形態の溶接方法では、肉盛り溶接の厚さを数ミリ程度以上に大きくすることにより、図８（ｃ）に示すように、通常入熱のＴＩＧ溶接による熱影響部１６をバタリングの溶接金属１８内にとどめ、母材熱影響部にはパルスＴＩＧ溶接による低入熱の熱影響部１７のみが存在することになる。
【００７５】
一般に、溶接金属の応力腐食割れ感受性は低いため、通常入熱のＴＩＧ溶接による熱影響部１６においてＳＣＣ感受性は発現し難い。本実施の形態では、母材に低入熱のパルスＴＩＧ溶接を施しているので熱影響はさらに小さく、結晶粒の成長が抑制され、腐食損傷を抑制することが可能となる。
【００７６】
また、大部分の溶接は通常入熱のＴＩＧ溶接にて実施するので、施工効率や強度信頼性も確保することができる。
【００７７】
［その他の実施の形態］
上記の実施の形態では、通常入熱の溶接としてＴＩＧ溶接の例を示したが、他に被覆アーク溶接、半自動アーク溶接、ＭＩＧ溶接、ＭＡＧ溶接、炭酸ガスアーク溶接などを用いることもできる。
【００７８】
また、これらの通常入熱の溶接と低入熱の溶接を任意に組み合わせることができる。
【００７９】
更に、上記の実施の形態では、開先形状１２としてＶ形のものを示したが、図９に示すように、（ａ）レ形、（ｂ）Ｋ形、（ｃ）Ｕ形、（ｄ）Ｈ形、（ｅ）Ｘ形、（ｆ）Ｊ形、（ｇ）両面Ｊ形などの開先にも適用することができる。
【符号の説明】
【００８０】
１０・・・母材
１１・・・母材
１２・・・開先
１３・・・溶加棒
１４・・・溶接金属
１５・・・レーザ溶接金属
１６・・・熱影響部
１７・・・熱影響部
１８・・・パルスＴＩＧ溶接金属
１９・・・ＣＭＴ溶接金属
２０・・・ＴＩＧ溶接装置
２１・・・溶接電源
２２・・・ＴＩＧ溶接トーチ
２３・・・裏板
３０・・・レーザ溶接装置
３１・・・レーザ発振器
３２・・・光路
３３・・・集光系
３４・・・アシストガス
４０・・・パルスＴＩＧ溶接装置
４１・・・溶接電源
４２・・・パルスＴＩＧ溶接トーチ
５０・・・ＣＭＴ溶接装置
５１・・・溶接電源
５２・・・ＣＭＴ溶接トーチ
【図１】
2011161459.tif 000003
【図２】
2011161459.tif 000004
【図３】
2011161459.tif 000005
【図４】
2011161459.tif 000006
【図５】
2011161459.tif 000007
【図６】
2011161459.tif 000008
【図７】
2011161459.tif 000009
【図８】
2011161459.tif 000010
【図９】
2011161459.tif 000011